(57)【要約】【課題】アラミド繊維の白度を顕著に向上させることができる白度向上したアラミド繊維及びその製造方法を提供する。【解決手段】アラミド繊維が、蛍光染料と膨潤剤を用いて染色されている白度向上したアラミド繊維とする。また、アラミド繊維を、蛍光染料と膨潤剤を用いて液流染色を行う。【選択図】なし【特許請求の範囲】
【請求項１】
アラミド繊維が、蛍光染料と膨潤剤を用いて染色されていることを特徴とする白度向上したアラミド繊維。
【請求項２】
蛍光染料が、スチルベン系蛍光染料である請求項１に記載の白度向上したアラミド繊維。
【請求項３】
アラミド繊維を、蛍光染料と膨潤剤を用いて液流染色を行うことを特徴とする白度向上したアラミド繊維の製造方法。
【請求項４】
アラミド繊維１００重量部に対して、膨潤剤の量が１〜１５重量部である請求項３に記載の白度向上したアラミド繊維の製造方法。
【発明の詳細な説明】
【技術分野】
【０００１】
本発明は、綿、ポリエステルなど汎用繊維に比べ黄白色生機であるアラミド繊維において、色相を改善した、白度向上したアラミド繊維及びその製造方法に関する。
【背景技術】
【０００２】
アラミド繊維は、高い機械強度と耐熱性、並びに難燃性を有し、それらは特に、消防士、宇宙飛行士、及びパイロットのための服のデザインにおいて、火災又は高温と接触する事を意図した織物繊維として広く使用される。
また前記メタアラミド繊維は、結晶性が高く分子間結合力が強固な分子構造を有しており、そのため難染性を示し、たとえば染色できても洗濯などですぐに染料が脱落してしまうなど、従来の染色技術では着色することが難しいという問題があった。
【０００３】
このような問題を解決する方法として、下記特許文献には、分散染料及びカチオン染料等による前記メタアラミド繊維の染色方法が開示されている。たとえば、特許文献１には、パラ系アラミド繊維を７０℃以上のジメチルスルフォキシドで前処理した後に染色する方法、特許文献２には、パラ系アラミド繊維をＮ−メチル−２−ピロリドンで前処理した後に染色する方法、特許文献３には、パラ系アラミド繊維をジメチルホルムアミドとＮ−メチル−２−ピロリドン及び／又はジメチルスルフォキシドとの混合液で前処理した後に染色する方法、特許文献４には、パラ系アラミド繊維を７０℃以上のジメチルスルフォキシドで前処理した後に染着し、さらに１５０〜２００℃で熱処理することで繊維の収縮をある程度回復させ染料を繊維内部に固定させる方法、特許文献５には、カチオン系染料によってパラ系アラミド繊維を染色する場合においてキャリアーを用いる方法、特許文献６には、メタ系アラミド繊維を超臨界二酸化炭素中で染色する際、極性溶剤を用いる方法が開示されている。
【０００４】
上記のように、従来のポリアミド繊維の染色方法は、特殊な薬品などを用いる前処理を必要としたり、超臨界二酸化炭素中での染色を必要としたりするなど、染色が煩雑であるといった問題点を有している。また、上記方法は、何れもメタアラミド繊維からなる布帛の染色において、白度向上するのに適した方法とは言えないものである。
一方、白度向上を目的にて処理（前加工）する場合、漂白処理が行われるが、アラミド繊維からなる布帛においては、当該漂白処理にて十分な漂白を行うことできず、該方法では白度を向上させることができないといった問題がある。
【先行技術文献】
【特許文献】
【０００５】
【特許文献１】特開平７−３１６９９０号公報
【特許文献２】特開平１０−１８８４号公報
【特許文献３】特開平１０−１８８３号公報
【特許文献４】特開平９−８７９７９号公報
【特許文献５】特開平８−２６０３６２号公報
【特許文献６】特開２００６−４５７０２号公報
【発明の概要】
【発明が解決しようとする課題】
【０００６】
本発明は、上記問題に鑑みなされたもので、アラミド繊維の白度を顕著に向上させることができる白度向上したアラミド繊維及びその製造方法を提供することを目的とする。
【課題を解決するための手段】
【０００７】
本発明者が検討したところ、以下の方法により上記の課題を解決できることを見出した。すなわち本発明は、アラミド繊維が、蛍光染料と膨潤剤を用いて染色されていることを特徴とする白度向上したアラミド繊維である。また、アラミド繊維を、蛍光染料と膨潤剤を用いて液流染色を行うことを特徴とする白度向上したアラミド繊維の製造方法である。
【発明の効果】
【０００８】
本発明によれば、アラミド繊維において、蛍光染料と膨潤剤とを用いて、液流染色することにより白度向上が可能となり、これまで不可能であった白（ホワイトカラー）が提供できる。
【発明を実施するための形態】
【０００９】
以下に本発明を詳細に説明する。本発明で用いるアラミド繊維は、合成ポリアミド鎖を含み、鎖中ではアミド基の少なくとも８５％が芳香族基に直接結合しているものである。また、本発明で用いるアラミド繊維は、これを含む編物、織物、不織布等いずれの形状であっても良い。またアラミド繊維は単体での使用または、羊毛、ポリエステル、セルロース、ポリアクリロニトリル、絹等と混紡、交織、交編等で用いても差し支えない。
【００１０】
本発明においては、上記アラミド繊維が、蛍光染料と膨潤剤とを用いて染色されていることが肝要である。一般に、アラミド繊維の白度を上げる方法として、漂白処理が採用されるが、われわれが検討したところ、アラミド繊維を漂白処理しても十分な白度が得られなかった。そこで、さらに検討を進め、アラミド繊維において、蛍光染料と膨潤剤を含む染色液で処理することで、白度向上が可能となることを見出したものである。しかも後述するように、液流染色により行うことができ、該染色方法の特徴もそのまま生し、優れた白度を有するアラミド繊維が得られることが確認された。
また、アラミド繊維の染色には通常に用いない綿用の蛍光染料を用いたところ、アラミド繊維では高い白度向上効果が得られるがことがわかった。
【００１１】
上記蛍光染料としては、例えば、スチルベン系、クマリン系、イミダゾール系、トリアゾール系、オキサゾール系などを例示することができ、中でもスチルベン系、特に青み付け染料を配合した２’２−（１，２−エテンジニル）ビス（５−メチルベンズオキサゾ−ル）系蛍光染料が好ましい。また、具体的な商品としては、昭和化工製の綿用蛍光染料イルミナールＢＧＦを好ましく例示することができる。さらにかかる、２’２−（１，２−エテンジニル）ビス（５−メチルベンズオキサゾ−ル）系蛍光染料では、実用上問題のない耐光性を備えていることもわかった。
また、上記蛍光染料を用いるだけでは十分な白度向上効果が得られず、膨潤剤を用いて染色することによって、アラミド繊維の白度を向上させることができる。
【００１２】
上記膨潤剤としては、例えば、ＤＬ−β−エチルフェネチルアルコール、２−エトキシベンジルアルコール、３−クロロベンジルアルコール、２，５−ジメチルベンジルアルコール、２−ニトロベンジルアルコール、ｐ−イソプロピルベンジルアルコール、２−メチルフェネチルアルコール、３−メチルフェネチルアルコール、４−メチルフェネチルアルコール、２−メトキシベンジルアルコール、３−ヨードベンジルアルコール、ケイ皮アルコール、ｐ−アニシルアルコールおよびベンズヒドロールの中から選ばれる少なくとも一種であることが好ましい。また具体的な商品としては、ベンジルアルコール、ダウケミカル製ダワノールＰＰＨ、ＢＯＺＺＥＴＴＯ製ＣＩＮＤＹＥ  ＤＮＫが望ましい。また、白度をより向上させる点で、ベンジルアルコール、中でも、２，５−ジメチルベンジルアルコールまたは２−ニトロベンジルアルコールを用いることが好ましい。
【００１３】
本発明において、蛍光染料の付着量は、アラミド繊維１００重量％に対して１〜２０重量部が好ましく、５〜１５重量％がより好ましい。蛍光染料の付着量が、１重量％未満では十分な白度向上効果が得られない傾向にあり、一方、２０重量％を越えてもさらなる白度向上効果は得られず経済的観点から好ましくない。
【００１４】
また、本発明においては、染色に用いる膨潤剤の量は、アラミド繊維１００重量％に対して１〜１５重量部が好ましく、１〜１０重量％がより好ましい。膨潤剤の量が、１重量％未満では十分な白度向上効果が得られない傾向にあり、一方、１５重量％を越えてもさらなる白度向上効果は得られず経済的観点から好ましくない。
【００１５】
本発明においては、アラミド繊維を、蛍光染料と膨潤剤を用いて液流染色を行うことにより、白度向上したアラミド繊維を得ることができる。
上記液流染色は、蛍光染料と膨潤剤を含む水溶液を処理液として用いて染色を行うことが好ましい。
【００１６】
上記処理液としては、水１００重量部に対して膨潤剤５〜１０重量、蛍光染料５〜２０重量を含有させた水溶液が好ましい。染色条件は、ｐＨ３〜７の酸性付近の範囲で行うことが好ましい。ｐＨ調整するために必要に応じて、燐酸、硫酸、塩酸等の無機酸や酢酸、蟻酸、酒石酸等の有機酸または硫安、酢酸アンモニウム、蟻酸アンモニウム等の酸性塩を単独または２種以上を混合しても良い。温度：８０〜１３０℃、時間１０〜９０分の範囲で行われるが、温度１１０〜１２０℃、時間６０〜８０分の範囲が好ましい。
本発明においては、染色条件を均一にするため、上記乾燥後に、洗浄を行い、さらに上記と同様の条件で再度乾燥してもよい。
【実施例】
【００１７】
以下、実施例により本発明を具体的に説明するが、本発明はこれら実施例に限定されるものではない。なお、実施例の染色性（Ｌ−ｂ値）は、マクベス分光光度計Ｃｏｌｏｒ−Ｅｙｅ３１００にて測色した。また、耐光性の評価は、スガ試験機（株）製紫外線フェードメーターを用い、２０時間照射で行った。耐光性は３級以上を合格とした。
【００１８】
［実施例１］
３６番手のメタアラミド紡績糸（帝人テクノプロダクツ製コーネックス（登録商標））を製織して、秤量２００ｇ／ｍ２の平織物を得、これから織物１０ｇをサンプルとして切り出した。さらに該織物１００重量部に対し、２’２−（１，２−エテンジニル）ビス（５−メチルベンズオキサゾ−ル）系綿用蛍光染料（昭和化工製イルミナールＢＧＦ）が１０重量部、２，５−ジメチルベンジルアルコールが５重量部となるよう計量し、これらを水に溶解して総量２００ｍｌの染色浴を調整した。染色浴に織物１０ｇを投入し、液流染色機（日阪製作所製高温サーキュラー）にセットし、撹拌しながら温度を常温〜１２０℃まで昇温速度２℃／分で昇温し、さらに、１２０℃で６０分間保持した。染色浴を冷却した後、織物を取り出し水洗した。また、後処理として、総量２００ｍｌの水に織物１０ｇを投入し、上記液流染色機にセットし、撹拌しながら温度を常温にて洗浄した。その後、風乾して仕上げた。さらに加熱処理した後、水洗、乾燥する。加熱処理は、温度１８０℃、時間１分、乾燥は、温度１０５℃、時間３分行った。染色後、得られた織物は、均一かつ鮮明に染色され、白度向上していた。また、得られた織物のＬ−ｂ値は８０．１２、耐光性は３級であった。
【００１９】
［実施例２］
２，５−ジメチルベンジルアルコールの量を、織物１００重量部に対して１０重量部から５重量部に変更した以外は実施例１と同様にした。染色後、得られた織物は、均一かつ鮮明に染色されていた。また、得られた織物のＬ−ｂ値は７８．９２、耐光性は３級であった。
【００２０】
［実施例３］
染料を、２，５−ビス［５−ｔ−ブチルベンゾオキザゾリル（２）］チオフェン系蛍光染料（長瀬産業（株）製ＵＶＩＴＥＸ）に変更した以外は実施例１と同様にした。染色後、得られた織物は均一に染色されていたが、白度向上効果が実施例１と比較し高くなかった。また、得られた織物のＬ−ｂ値は７７．０９、耐光性は２級であった。
【００２１】
［比較例１］
２，５−ジメチルベンジルアルコールを使用しなかった場合以外は実施例１と同様にした。染色後、得られた織物は均一に染色されてはいたが、十分な白度が得られなかった。また、得られた織物のＬ−ｂ値は７５．０、耐光性は２級であった。
【産業上の利用可能性】
【００２２】
本発明によれば、液流染色により白度向上が可能となるため、鮮明かつ白度向上されたアラミド繊維布帛を得ることができ、産業上の利用価値は極めて高いものである。